СПОСОБ И СУБСТРАТ ДЛЯ ИЗГОТОВЛЕНИЯ ДЕТАЛЕЙ ИЗ КОМПОЗИЦИОННОГО МАТЕРИАЛА ПУТЕМ УПЛОТНЕНИЯ ХИМИЧЕСКОЙ ИНФИЛЬТРАЦИЕЙ ГАЗОВОЙ ФАЗОЙ

1. Способ изготовления детали из композиционного материала, включающий подготовку волокнистого субстрата, формирование каналов, тянущихся в субстрате от, по меньшей мере, одной из его поверхностей, и уплотнение субстрата матрицей, образованной, по меньшей мере, отчасти посредством способа типа химической инфильтрации газовой фазой, отличающийся тем, что каналы формируют в субстрате путем удаления из него волокнистого материала с разрушенными волокнами, при этом расположение волокон в заготовке, снабженной каналами, по существу не изменяется по сравнению с их исходным расположением до формирования каналов.
2. Способ по п.1, отличающийся тем, что каналы формируют с помощью обработки струей воды под давлением.
3. Способ по п.1, отличающийся тем, что каналы формируют с помощью локализованного термического воздействия на волокнистый материал заготовки.
4. Способ по п.3, отличающийся тем, что каналы формируют под действием лазерного излучения.
5. Способ по п.3 или 4, отличающийся тем, что каналы формируют путем удаления волокнистого материала посредством окисления.
6. Способ по п.1, отличающийся тем, что каналы формируют путем машинной обработки с использованием высокоскоростного инструмента.
7. Способ по п.1, отличающийся тем, что каналы формируют путем вырезания.
8. Способ по п.1, отличающийся тем, что каналы формируют путем электроэрозионной обработки.
9. Способ по п.1, отличающийся тем, субстрат представляет собой кольцеобразную заготовку, при этом формируют каналы, раскрытые в, по меньшей мере, одну из основных сторон заготовки.
10. Способ по п.1, отличающийся тем, что субстрат представляет собой кольцеобразную заготовку, при этом формируют каналы, раскрытые, по меньшей мере, во внешнюю периферийную поверхность заготовки.
11. Способ по п.1, отличающийся тем, что каналы имеют средний диаметр в пределах от 0,05 до 2 мм.
2
12. Способ по п.1, отличающийся тем, что плотность каналов в субстрате лежит в пределах от 0,06 до 4 кан./см.
13. Способ по п.1, отличающийся тем, что плотность каналов в субстрате варьируется.
14. Способ по п.13, отличающийся тем, что субстрат образует кольцеобразную заготовку для тормозного диска, причем формируют каналы, раскрытые в, по меньшей мере, одну из основных сторон заготовки, плотность каналов варьируется и уменьшается между центральной частью субстрата, соответствующей поверхности трения диска, и частями субстрата, расположенными рядом с его внутренними и внешними периферийными поверхностями.
15. Способ по п.1, отличающийся тем, что расстояние между осями соседних каналов лежит в пределах от 0,5 до 4 см.
16. Волокнистый субстрат для изготовления детали из композиционного материала, включающий каналы, тянущиеся внутри субстрата от, по меньшей мере, одной из его поверхностей, отличающийся тем, что плотность на единицу объема волокон вблизи стенок каналов в субстрате незначительно выше, чем плотность на единицу объема волокон в других частях субстрата.
17. Субстрат по п.16, отличающийся тем, что каналы в нем определены границами зон удаления или разрыва волокон.
18. Субстрат по п.16, отличающийся тем, что каналы в нем имеют средний диаметр в пределах от 0,05 до 2 мм.
2
19. Субстрат по п.16, отличающийся тем, что плотность каналов в субстрате лежит в пределах от 0,06 до 4 кан./см.
20. Субстрат по п.16, отличающийся тем, что плотность каналов в субстрате варьируется.
21. Субстрат по п.20, отличающийся тем, что он образует кольцеобразную заготовку для тормозного диска, в котором каналы раскрыты в, по меньшей мере, одну из основных сторон субстрата.
22. Субстрат по п.21, отличающийся тем, что плотность каналов варьируется, уменьшаясь между центральной частью субстрата, соответствующей поверхности трения диска, и частями субстрата, расположенными рядом с внутренними и внешними его периферийными поверхностями.
23. Субстрат по п.16, отличающийся тем, что он образует кольцеобразную заготовку, в которой каналы раскрыты, по меньшей мере, во внешнюю периферийную поверхность субстрата.
24. Деталь из композиционного материала, включающая волокнистое армирование, уплотненная матрицей, полученной, по меньшей мере, отчасти посредством способа типа химической инфильтрации газовой фазой, и имеющая каналы, которые тянутся внутри детали от, по меньшей мере, одной из ее поверхностей, отличающаяся тем, что волокнистое армирование сформировано субстратом, как он определен в любом из пп.16-23.
25. Деталь из композиционного материала, включающая волокнистое армирование, уплотненная матрицей, полученной, по меньшей мере, отчасти путем химической инфильтрации газовой фазой, и имеющая каналы, которые тянутся внутри детали от, по меньшей мере, одной из ее поверхностей, отличающаяся тем, что плотность на единицу объема армирующих волокон вблизи стенок каналов незначительно выше, чем плотность на единицу объема волокон в других частях детали.